(57)【特許請求の範囲】
【請求項１】
被覆鋼材の耐久性評価方法であって、湿性環境中で、試験材と基準材について被覆鋼材としての腐食電位と裸鋼材としての腐食電位をそれぞれ求め、（１）式を満たす場合は、試験材は基準材と比較して耐久性に優れるとし、（２）式を満たす場合は、試験材は基準材と比較して耐久性に劣ると判定することにより、これらの腐食電位を比較して試験材の基準材に対する塗装の耐久性の良否を判定することを特徴とする被覆鋼材の耐久性判定方法。
ΔＥ≦ΔＥ´（１）
ΔＥ＞ΔＥ´（２）
これらの式において、ΔＥ＝Ｅ１−Ｅ２、ΔＥ´＝Ｅ１´−Ｅ２´  （ただしΔＥ´＞０）、Ｅ１：評価しようとする試験材の被覆鋼材としての腐食電位、Ｅ２：評価しようとする試験材における裸鋼材の腐食電位、Ｅ１´：被覆層の耐久性が既知の基準材の被覆鋼材としての腐食電位、Ｅ２´：被覆層の耐久性が既知の基準材における裸鋼材の腐食電位  Ｅ１＜Ｅ２の場合には、この限りではなく耐久性に優れると判断する。
【請求項２】
前記湿性環境は塩素イオン濃度０．０１ｍｏｌ／Ｌ以上の水溶液で、前記試験材のうち被覆鋼材の場合は清浄化した鋼表面に１０〜１００μｍの有機被覆層を形成した被覆鋼材であることを特徴とする請求項１記載の被覆鋼材の耐久性判定方法。
【発明の詳細な説明】
【技術分野】
【０００１】
本発明は、塗装あるいはラインニングで防食した鋼部材における塗装あるいはラインニングの劣化を簡易に判定する被覆鋼材の耐久性判定方法に関する。
【背景技術】
【０００２】
大気、海洋・河川環境、土壌中で使用される代表的な鋼部材として、鋼矢板、鋼管杭、鋼管矢板、Ｈ形鋼、鋼管などが挙げられ、基礎構造や橋梁、建築物、港湾、空港、道路などのインフラストラクチャー用に広く普及している。
【０００３】
これらの構造物は５０〜１００年の使用を前提として設計、施工され、大部分は塗装などの有機被覆層によって防食されている。現在は性能の優れた防食塗装が普及しているが、未だ防食性能が鋼構造物の耐用年数と同期したものは開発されておらず、防食塗装の寿命を正確に予測して今後、寿命を迎える防食層の補修などで、鋼構造物の維持・管理費を増加させないようにすることが重要である。
【０００４】
現在、防食塗装の寿命判定にＡＳＴＭＤ６１０−６８に規格化される方法が用いられているが、塗装鋼表面上に発生した錆が徐々に広がって錆発生面積率が一定の値、橋の場合は５〜１０％になれば寿命と判定する塗装鋼材の錆判定方法であって、塗装鋼材の寿命を推定するものではない。
【０００５】
また、特許文献１は、被覆金属の寿命を予測する方法として、塗膜に塗膜下の錆が通過できる孔が生じるまでの時間を寿命とし、当該寿命を使用後の早期の段階で予測することを提案している。被覆鋼材に電圧を印加して、塗膜に孔が生じた時の電流値を予め求めておき、塗装初期における電流値が当該電流値となるまでの時間を外挿して求めて被覆金属の寿命を予測することを特徴とする。
【先行技術文献】
【特許文献】
【０００６】
【特許文献１】特公平６−１００５７０号公報
【発明の概要】
【発明が解決しようとする課題】
【０００７】
ところで、有機被覆層の劣化に関して以下に述べるような知見が得られている。
【０００８】
１．まず、有機被覆層の劣化は有機被覆層の端部あるいは被覆層ののりが悪い部分（鋼部材のエッジ部分など）や、外力を受けて傷がついた部分から劣化がスタートする。これらは、一応の対策を打つものの、不可避的あるいは偶発的に発生するものであり、回避が困難である。
【０００９】
２．端部、傷部の周辺で鋼面が露出すると、その部位より鋼材の腐食がスタートする。これら腐食反応は、露出部のみで起きるだけではなく周囲の有機被覆層の健全部へも影響を及ぼす。
【００１０】
３．鋼材の露出した部位では腐食に関わる、鉄の溶解反応（アノード反応）およびカソード反応を生じる。カソード反応の一部は周囲の有機被覆層下の鋼表面で起きるので、カソード反応生成物が接着劣化を引き起こす。（傷部周囲以外でもこの反応は有機被覆層下で起きるがその速度は極めて緩慢で、傷部や端部での劣化速度は数倍大きい。）  
４．このような現象を防止するには、有機被覆層下でのカソード反応の抑制が有効である。有機被覆層下でのカソード反応は、端部や傷部での鋼が露出した部位に比較して電位が相対的に貴な電位を示すことから起きる現象であるが、この電位差が基本的に有機被覆層の劣化を起こし、電位差が大きなほど劣化が早い。
【００１１】
しかしながら、このような知見をもとに被覆鋼材の寿命を推定する方法は未だ提案されていない。特許文献１記載の方法は被覆鋼材に電圧を印加した場合の電流値の変化より孔が生じた時の電流値を外挿して求めなければならず、電流値の変化と塗膜劣化の相関を塗膜や腐食に関する種々のデータを解析して求めておくことが必要とされる。
【００１２】
なお、塗装や有機ライニングの寿命の推定方法として、暴露試験が良く用いられるが結果が得られるまでに長い時間を要し、また暴露の促進試験といえども一定時間を必要とする。
【００１３】
そこで、本発明は、鋼構造物の防食に使用される塗装やライニングにおける性能の優劣を短時間で判定する方法を提供することを目的とする。
【課題を解決するための手段】
【００１４】
本発明の課題は以下の手段で達成可能である。
１．被覆鋼材の耐久性評価方法であって、湿性環境中で、試験材と基準材について被覆鋼材としての腐食電位と裸鋼材としての腐食電位をそれぞれ求め、（１）式を満たす場合は、試験材は基準材と比較して耐久性に優れるとし、（２）式を満たす場合は、試験材は基準材と比較して耐久性に劣ると判定することにより、これらの腐食電位を比較して試験材の基準材に対する塗装の耐久性の良否を判定することを特徴とする被覆鋼材の耐久性判定方法。
ΔＥ≦ΔＥ´（１）
ΔＥ＞ΔＥ´（２）
これらの式において、ΔＥ＝Ｅ１−Ｅ２、ΔＥ´＝Ｅ１´−Ｅ２´  （ただしΔＥ´＞０）、Ｅ１：評価しようとする試験材の被覆鋼材としての腐食電位、Ｅ２：評価しようとする試験材における裸鋼材の腐食電位、Ｅ１´：被覆層の耐久性が既知の基準材の被覆鋼材としての腐食電位、Ｅ２´：被覆層の耐久性が既知の基準材における裸鋼材の腐食電位  Ｅ１＜Ｅ２の場合には、この限りではなく耐久性に優れると判断する。
２．前記湿性環境は塩素イオン濃度０．０１ｍｏｌ／Ｌ以上の水溶液で、前記試験材のうち被覆鋼材の場合は清浄化した鋼表面に１０〜１００μｍの有機被覆層を形成した被覆鋼材であることを特徴とする請求項１記載の被覆鋼材の耐久性判定方法。
【発明の効果】
【００１６】
本発明によれば、有機被覆鋼材の優劣の判定が短期間で可能となり、産業上極めて有用である。
【図面の簡単な説明】
【００１７】
【図１】腐食電位の測定方法を説明する模式図。
【図２】腐食電位差ΔＥとクロスカット部からの剥離幅の関係を示す図。
【発明を実施するための形態】
【００１８】
本発明は試験材の被覆性能を既に被覆性能の耐久性が判明している基準材と比較して、その優劣を判断するもので、湿性環境中で、試験材と基準材について、被覆鋼材としての腐食電位と裸鋼材としての腐食電位をそれぞれ求め、これらの腐食電位を比較して判断することを特徴とする。以下の説明で、被覆鋼材は塗装された鋼材、裸鋼材は塗装される鋼材とする。
【００１９】
本発明では、試験材の被覆鋼材としての腐食電位をＥ１、前記試験材の裸鋼材の腐食電位をＥ２、試験材と耐久性を比較しようとする基準材の被覆鋼材としての腐食電位をＥ１´、前記基準材の裸鋼材の腐食電位をＥ２´として、これらの関係が（１）式を満たす場合は、試験材の被覆性能は基準材のそれと比較して耐久性に優れると判定する。（２）式を満たす場合は、試験材の被覆性能は基準材と比較して耐久性に劣ると判定する。
【００２０】
ΔＥ≦ΔＥ´  （１）  
ΔＥ＞ΔＥ´  （２）  
これらの式において、ΔＥ＝Ｅ１−Ｅ２、ΔＥ´＝Ｅ１´−Ｅ２´  （但し、ΔＥ´＞０）、
試験材において有機被覆層を付与した場合の電位が、裸鋼材の電位よりも卑（Ｅ１＜Ｅ２）で、有機被覆層下と鋼材部分の極性が逆転すると、基本的に電位差に起因する劣化がおき難い場合と判断されるので、基準材との比較においてではなく絶対的に耐久性に優れるものとする。例えば、被覆層中にＺｎやアルミニウムなど犠牲防食作用が働くものを含有している場合である。
【００２１】
一般の塗装では、概ねΔＥ＞０を示すものが大部分であり、この値を示すものの中から基準となる塗装系を選択するのが良い。
【００２２】
また、鋼材に塗装を施すとともに電気防食を併用する場合には、裸鋼材の腐食電位Ｅ２として、電気防食などによる裸鋼材の電位を用いる。
【００２３】
通常、鋼材の電気防食には、１．外部電源方式によるもの、２．Ｚｎ、Ａｌ、Ｍｇなどの犠牲陽極による流電陽極法があるが、いずれの場合でも裸鋼材がこれらによって到達する電位をＥ２として採用してよい。通常、鋼材は−８５０ｍＶより卑な電位で防食されるので、Ｅ２は鋼材の腐食電位よりかなり卑な値をとる。本発明を実施する場合、腐食電位は以下に述べる方法で測定することが好適である。
【００２４】
図１に有機被覆鋼材の腐食電位を測定する方法の一例を示す。容器１ａに試験片２と試験溶液を入れて、参照電極３と飽和ＫＣｌ溶液を入れた容器１ｂとの間をコック１０を取り付けた塩橋４で連結し、試験片２の腐食電位を電位差計５で測定する（図１（ａ））。
【００２５】
腐食電位は試験片２を、１．塗装の耐久性を評価する試験材（被覆鋼材）、２．１の試験材の裸鋼材（非被覆鋼材）、３．塗装の耐久性を試験材と比較するための基準材（被覆鋼材）、４．３の基準材の裸鋼材（非被覆鋼材）として、それぞれについて測定する。
【００２６】
試験片２は、被覆鋼材または非被覆鋼材のいずれであっても、試験材の対象面積（測定面９）以外をシール剤６（被覆鋼材の場合は、塗膜より厚くする）で覆って、測定面９から保護管８で覆ったリード線７を引き出して電位差計５に繋ぐ。
【００２７】
試験片２が試験材または基準材における被覆鋼材の場合、有機被覆層の厚みが厚いと絶縁が高くなりその腐食電位の測定は困難となる。腐食電位の測定が短期間で可能なように有機被覆層の厚みを鋼材側にある第一層および第２層までの１０〜１００μｍとする。
【００２８】
１０μｍ未満では、被覆層にピンホールが生じやすく、鋼の腐食電位を計測することができない。一方、１００μｍ超えでは、腐食電位の計測が困難になる。鋼材の表面粗度によっては、ピンホールができやすくなるので、１０〜１００μｍの範囲内で適正な膜厚を選択することが必要である。被覆層の厚みは電磁膜厚計などで簡易に測定できる。
【００２９】
容器１ａ内で試験片２を浸漬する測定溶液は、塩素イオンが０．０１ｍｏｌ／Ｌ未満では、腐食電位の測定が困難になるため、０．０１ｍｏｌ／Ｌ以上の塩素イオンを含有するものを用いる。ここで１ｍｏｌ／Ｌは１Ｌ中の溶液中に１ｍｏｌの塩素イオンを含むことを示す。
【００３０】
溶液中の塩素イオン濃度の上限は特に規定しないが、使用される環境を勘案して選択することが好ましい。塩素イオンと対になる陽イオンは、特に定めないが、１価イオン（ナトリウム、リチウム、カリウム）が好ましい。イオンの水和半径が２価イオンでは大きくなり、有機被覆層中に拡散しがたいためである。
【００３１】
試験片２が試験材または基準材における裸鋼材の場合、鋼材表面を清浄化する。被覆鋼材や鋼構造物で塗装される部位は予め清浄化処理（ブラスト処理や酸洗、研磨、など）が施され、付着物や酸化スケールの付着状態によって、腐食電位の測定値が変わってしまうためである。更に実施例にて本発明を詳細に説明する。
【実施例】
【００３２】
（裸鋼材の製造）  
表１に示す成分組成の鋼材（鋼材Ｎｏ．１〜７）を、０．５ｍｍφのスチールボールを用いたショットブラストにて、表面の酸化層および汚染層を取り除き、さらにエメリー研磨紙（＃５００、＃８００、＃１２００）により、表面を研磨し清浄化処理とした。鋼材の大きさは５０ｍｍ×７０ｍｍ×板厚とした。
（被覆鋼材の製造）  
これらの鋼材（鋼材Ｎｏ．１〜７）の片面に、１層目としてエポキシ系下地下塗塗料（商品名：関西ペイント社製ミリオンプライマー）、変性エポキシ系下塗塗料（商品名：関西ペイント社製エスコNB）、ジンクリッチプライマー（商品名：関西ペイント社製ＳＤジンク）のいずれかの下塗り塗料を塗装した。塗装厚みは、各塗料について６０μｍとし、上層（２層目）にはフタル酸系塗料を１００μｍの厚さで塗装して被覆鋼材とし、その平面中央部に長さ３０ｍｍ×幅１ｍｍの鋼面に達する傷を入れた。
【００３３】
２０ｍｍ×２０ｍｍの大きさに切り出した試験材の表面に、１０μｍ〜１００μｍまでの厚みで上記下塗り塗料のいずれかで塗装を施した。この試験材に１ｍｍφの銅線をはんだにより固定し、裏面および塗装面を１０ｍｍ×１０ｍｍ残し周囲をシリコン系シール剤にてシールした。裸鋼材についても同様に処理して腐食電位測定用の試験材とした。尚、上述した被覆鋼材のうち、鋼材Ｎｏ．４に対し、塗装を施したものを基準材（被覆性能を判定する際に基準となる既知の鋼材と塗料種の組み合わせ）とし、その他の鋼材（Ｎｏ．１、２、３、５、６、７）に塗装を施したものを試験材とした。
（腐食電位の測定方法）
上述した被覆鋼材および裸鋼材について図１に示す測定法で、裸鋼材の場合には２時間後の腐食電位を、被覆層付きの場合には７２時間後の腐食電位を測定した。０．０１ｍｏｌ／Ｌ〜０．５ｍｏｌ／ＬのＮａＣｌ溶液を使用した。基準材はいずれもΔＥ‘＞０を満たしている。
（暴露試験方法）  
本発明の作用効果を検証するため、暴露試験として塩水噴霧試験を行った。腐食試験用の試験材を、塩水噴霧試験機  （５％ＮａＣｌ溶液、３５℃）に、３０日入れ、試験材回収後欠陥部からの剥離幅を測定し、最大の剥離幅を剥離幅と定義した。
（試験結果）  
表２に試験材の腐食電位の測定結果および塩水噴霧試験におけるクロスカット部からの剥離幅の測定結果を示す。表２において系列１は、エポキシ系下地下塗塗料を各種鋼材に用いた場合であり、系列２は変性エポキシ系下塗塗料を各種鋼材に用いた場合、系列３はジンクリッチプライマーを各種鋼材に用いた場合である。
【００３４】
表３に基準材の腐食電位の測定結果および塩水噴霧試験におけるクロスカット部からの剥離幅の測定結果を示す。基準材はエポキシ系下地下塗塗料（系列１と同様）と鋼材４との組み合わせ（基準１）、または変性エポキシ系下塗塗料（系列２と同様）と鋼材４との組み合わせ（基準２）とした。
【００３５】
図２は表２、３の結果を図示したもので、ΔＥとクロスカットからの剥離幅の関係を示す。試験材の３種類のうち、系列３（ジンクリッチプライマー）の場合は、ΔＥがΔＥ＜０すなわちＥ１＜Ｅ２となっている。Ｅ１≦Ｅ２を満たすので、基準材の基準１、２よりも耐久性が良いと判定される。
【００３６】
塩水噴霧試験でもクロスカットからの剥離幅が他の系列に比較して著しく小さくて、塗装耐食性の良いことが認められた。
【００３７】
系列１および系列２の場合は、基準材（基準１、２）を境に、ΔＥ＞ΔＥ‘の範囲で、塗装耐久性が悪い判定される。塩水噴霧試験でもクロスカットからの剥離幅が大きくなって塗装耐食性の悪いことが認められた。上述したように、本発明による判定結果の有効性が塩水噴霧試験結果により実証された。
【００３８】
【表１】
0005459035.tif 000002
【００３９】
【表２】
0005459035.tif 000003
【００４０】
【表３】
0005459035.tif 000004
【符号の説明】
【００４１】
１ａ、１ｂ  容器
２          試験片
３          参照電極
４          塩橋
５          電位差計
６          シール剤
７          リード線
８          保護管
９          測定面
１０          コック
【図２】
0005459035.tif 000005
【図１】
0005459035.tif 000006